(57)【特許請求の範囲】
【請求項１】
半導体プロセス用のエッチング液であって、フッ素イオンと置換ヒドロキノン化合物とを含有し、該置換ヒドロキノン化合物が下記式（Ｈ１’）で表されるエッチング液。
【化１】
0006369989.tif 000006
式（Ｈ１’）中、ＲＨ１は炭化水素基を表す。ｍ１は１〜４の整数を表す。
【請求項２】
上記ＲＨ１がアルキル基である請求項１に記載のエッチング液。
【請求項３】
半導体プロセス用のエッチング液であって、フッ素イオンと置換ヒドロキノン化合物とを含有し、上記置換ヒドロキノン化合物のＣｌｏｇＰ値が１以上１０以下であるエッチング液。
【請求項４】
半導体プロセス用のエッチング液であって、フッ素イオンと置換ヒドロキノン化合物とを含有し、上記置換ヒドロキノン化合物が２，５−ジ−ｔｅｒｔ−ブチルヒドロキノン、２−ｔｅｒｔ−ブチルヒドロキノン、２，５−ジメチルヒドロキノン、または２−メチルヒドロキノンであるエッチング液。
【請求項５】
半導体プロセス用のエッチング液であって、フッ素イオンと置換ヒドロキノン化合物とを含有し、上記置換ヒドロキノン化合物のシリコン基板に対する腐食電位が−０．２５以上０．５以下であるエッチング液。
【請求項６】
半導体プロセス用の基板のエッチング液であって、フッ素イオンと置換ヒドロキノン化合物とを含有し、
上記半導体プロセス用の基板が、チタンを含む層とチタンシリサイドを含む層とを有し、
上記チタンを含む層のエッチング速度を上記チタンシリサイドを含む層のエッチング速度で除した値が、４以上１５以下であるエッチング液。
【請求項７】
半導体プロセス用のエッチング液であって、該エッチング液が、チタンを含む層をエッチングする作用を示し、フッ素イオンと置換ヒドロキノン化合物とを含有するエッチング液。
【請求項８】
さらに有機溶媒を含有する請求項１〜７のいずれか１項に記載のエッチング液。
【請求項９】
さらに水を含有する請求項１〜８のいずれか１項に記載のエッチング液。
【請求項１０】
上記フッ素イオンの濃度が０．１質量％以上２０質量％以下である請求項１〜９のいずれか１項に記載のエッチング液。
【請求項１１】
上記置換ヒドロキノン化合物の濃度が０．１質量％以上１０質量％以下である請求項１〜１０のいずれか１項に記載のエッチング液。
【請求項１２】
上記有機溶媒の濃度が５０質量％以上９８質量％以下である請求項８に記載のエッチング液。
【請求項１３】
上記水の濃度が０．１質量％以上５０質量％以下である請求項９に記載のエッチング液。
【請求項１４】
半導体プロセス用のエッチング液であって、
０．１質量％以上２０質量％以下のフッ素イオンと、０．１質量％以上１０質量％以下の置換ヒドロキノン化合物と、６０質量％以上９８質量％以下の有機溶媒と、０．１質量％以上３５質量％以下の水と、を含有するエッチング液。
【請求項１５】
上記有機溶媒がアルコール化合物またはエーテル化合物からなる請求項８に記載のエッチング液。
【請求項１６】
上記有機溶媒が下記式（Ｏ−１）で表される化合物からなる請求項８に記載のエッチング液。
ＲＯ１−（−Ｏ−ＲＯ２−）ｎ−ＯＲＯ３        ・・・  （Ｏ−１）
ＲＯ１およびＲＯ３はそれぞれ独立に、水素原子又は炭素数１〜１２のアルキル基、炭素数６〜１４のアリール基、または炭素数７〜１５のアラルキル基である。
ＲＯ２は直鎖状又は分岐状の炭素数１以上１２以下のアルキレン鎖である。複数のＲＯ２が存在するときそのそれぞれは異なっていてもよい。
ｎは０以上１２以下の整数である。ただし、ｎが０であるときに、ＲＯ１およびＲＯ３がともに水素原子であることはない。
【請求項１７】
フッ素イオンと置換ヒドロキノン化合物とを含有する半導体プロセス用のエッチング液を適用して、チタンを含む層のエッチングをするエッチング方法。
【請求項１８】
チタンシリサイドのエッチングを抑制しつつ、上記チタンを含む層のエッチングをする請求項１７に記載のエッチング方法。
【請求項１９】
請求項１７または１８に記載のエッチング方法を介して、半導体基板製品を製造する半導体基板製品の製造方法。
【発明の詳細な説明】
【技術分野】
【０００１】
本発明は、エッチング液、エッチング方法および半導体基板製品の製造方法に関する。
【背景技術】
【０００２】
集積回路の製造は多段階の様々な加工工程で構成されている。その製造過程では、様々な材料の堆積、リソグラフィ、エッチング等が幾度も繰り返される。なかでも、エッチングは重要なプロセスとなる。特定の材料を選択的にエッチングし、その他の材料については腐食させることなく残存させなければならない。場合によっては、類似した金属種からなる層どうしや、より腐食性の高い材料からなる層を残す形態で所定の層のみを除去することが求められる。半導体基板内の配線や集積回路のサイズは益々小さくなり、残すべき部材を腐食することなく正確にエッチングを行う重要性は高まっている。
電界効果トランジスタを例にとってみると、その急速な微細化に伴い、ソース・ドレイン領域の上面に形成されるシリサイド層の薄膜化や、新規材料の開発が強く求められてきている。このシリサイド層を形成するサリサイドプロセス（Ｓａｌｉｃｉｄｅ：Ｓｅｌｆ−Ａｌｉｇｎｅｄ  Ｓｉｌｉｃｉｄｅ）では、半導体基板上に形成したシリコン等からなるソース領域およびドレイン領域の一部とその上面に付した金属層とをアニールする。これにより、ソース・ドレイン電極等の上側に低抵抗のシリサイド層を形成することができる。
サリサイド工程の後においては、そこに残された金属層をエッチングにより除去する。このエッチングは通常ウエットエッチングにより行われ、その薬液として塩酸と硝酸の混合液（王水）が適用されている。特許文献１は、Ｎｉ、Ｐｔを除去するものとして、硝酸および塩酸に加え、トルエンスルホン酸を加えた薬液を用いる例を開示している。
【先行技術文献】
【特許文献】
【０００３】
【特許文献１】国際公開第２０１２／１２５４０１号パンフレット
【発明の概要】
【発明が解決しようとする課題】
【０００４】
本発明は、基板上のチタンを除去することができるエッチング液、これを用いたエッチング方法および半導体基板製品の製造方法の提供を目的とする。さらに、必要により、基板上のシリコンもしくはゲルマニウムを含有する層、特にはそのシリサイド層の損傷を抑えて、チタンを含む層を選択的に除去することができるエッチング液、これを用いたエッチング方法および半導体基板製品の製造方法の提供を目的とする。
【課題を解決するための手段】
【０００５】
上記の課題は以下の手段により解決された。
〔１〕半導体プロセス用のエッチング液であって、フッ素イオンと置換ヒドロキノン化合物とを含有し、該置換ヒドロキノン化合物が下記式（Ｈ１’）で表されるエッチング液。
【化１】
0006369989.tif 000002
式（Ｈ１’）中、ＲＨ１は炭化水素基を表す。ｍ１は１〜４の整数を表す。
〔２〕上記ＲＨ１がアルキル基である〔１〕に記載のエッチング液。
〔３〕半導体プロセス用のエッチング液であって、フッ素イオンと置換ヒドロキノン化合物とを含有し、上記置換ヒドロキノン化合物のＣｌｏｇＰ値が１以上１０以下であるエッチング液。
〔４〕半導体プロセス用のエッチング液であって、フッ素イオンと置換ヒドロキノン化合物とを含有し、上記置換ヒドロキノン化合物が２，５−ジ−ｔｅｒｔ−ブチルヒドロキノン、２−ｔｅｒｔ−ブチルヒドロキノン、２，５−ジメチルヒドロキノン、または２−メチルヒドロキノンであるエッチング液。
〔５〕半導体プロセス用のエッチング液であって、フッ素イオンと置換ヒドロキノン化合物とを含有し、上記置換ヒドロキノン化合物のシリコン基板に対する腐食電位が−０．２５以上０．５以下であるエッチング液。
〔６〕半導体プロセス用の基板のエッチング液であって、フッ素イオンと置換ヒドロキノン化合物とを含有し、
上記半導体プロセス用の基板が、チタンを含む層とチタンシリサイドを含む層とを有し、
上記チタンを含む層のエッチング速度を上記チタンシリサイドを含む層のエッチング速度で除した値が、４以上１５以下であるエッチング液。
〔７〕半導体プロセス用のエッチング液であって、該エッチング液が、チタンを含む層をエッチングする作用を示し、フッ素イオンと置換ヒドロキノン化合物とを含有するエッチング液。
〔８〕さらに有機溶媒を含有する〔１〕〜〔７〕のいずれか１つに記載のエッチング液。
〔９〕さらに水を含有する〔１〕〜〔８〕のいずれか１つに記載のエッチング液。
〔１０〕上記フッ素イオンの濃度が０．１質量％以上２０質量％以下である〔１〕〜〔９〕のいずれか１つに記載のエッチング液。
〔１１〕上記置換ヒドロキノン化合物の濃度が０．１質量％以上１０質量％以下である〔１〕〜〔１０〕のいずれか１つに記載のエッチング液。
〔１２〕上記有機溶媒の濃度が５０質量％以上９８質量％以下である〔８〕に記載のエッチング液。
〔１３〕上記水の濃度が０．１質量％以上５０質量％以下である〔９〕に記載のエッチング液。
〔１４〕半導体プロセス用のエッチング液であって、
０．１質量％以上２０質量％以下のフッ素イオンと、０．１質量％以上１０質量％以下の置換ヒドロキノン化合物と、６０質量％以上９８質量％以下の有機溶媒と、０．１質量％以上３５質量％以下の水と、を含有するエッチング液。
〔１５〕上記有機溶媒がアルコール化合物またはエーテル化合物からなる〔８〕に記載のエッチング液。
〔１６〕上記有機溶媒が下記式（Ｏ−１）で表される化合物からなる〔８〕に記載のエッチング液。
ＲＯ１−（−Ｏ−ＲＯ２−）ｎ−ＯＲＯ３        ・・・  （Ｏ−１）
ＲＯ１およびＲＯ３はそれぞれ独立に、水素原子又は炭素数１〜１２のアルキル基、炭素数６〜１４のアリール基、または炭素数７〜１５のアラルキル基である。
ＲＯ２は直鎖状又は分岐状の炭素数１以上１２以下のアルキレン鎖である。複数のＲＯ２が存在するときそのそれぞれは異なっていてもよい。
ｎは０以上１２以下の整数である。ただし、ｎが０であるときに、ＲＯ１およびＲＯ３がともに水素原子であることはない。
〔１７〕フッ素イオンと置換ヒドロキノン化合物とを含有する半導体プロセス用のエッチング液を適用して、チタンを含む層のエッチングをするエッチング方法。
〔１８〕チタンシリサイドのエッチングを抑制しつつ、上記チタンを含む層のエッチングをする〔１７〕に記載のエッチング方法。
〔１９〕〔１７〕または〔１８〕に記載のエッチング方法を介して、半導体基板製品を製造する半導体基板製品の製造方法。
【発明の効果】
【０００６】
本発明のエッチング液、これを用いたエッチング方法および半導体基板製品の製造方法によれば、基板上のチタンを除去することができる。さらに、必要により、基板上のシリコンもしくはゲルマニウムを含有する層、特にはそのシリサイド層の損傷を抑えて、チタンを含む層を選択的に除去することを可能とする。
【図面の簡単な説明】
【０００７】
【図１】本発明の一実施形態における半導体基板の作製工程例を模式的に示す断面図である。
【図２】本発明の一実施形態におけるＭＯＳトランジスタの製造例を示す工程図である。
【図３】本発明の好ましい実施形態に係るウエットエッチング装置の一部を示す装置構成図である。
【図４】本発明の一実施形態における半導体基板に対するノズルの移動軌跡線を模式的に示す平面図である。
【発明を実施するための形態】
【０００８】
まず、本発明のエッチング液の適用に係るエッチング工程の好ましい実施形態について、図１、図２に基づき説明する。
【０００９】
［エッチング工程］
図１はエッチング前後の半導体基板を示した図である。本実施形態の製造例においては、シリコン（ケイ素）もしくはゲルマニウム含有層（第一層）２の上面に金属層（第二層）１が配置されている。シリコンもしくはゲルマニウム含有層（第一層）としては、ソース電極、ドレイン電極を構成するＳｉエピタキシャル層が適用されている。第一層はＳｉで構成されていてもよいし、ＳｉＧｅもしくはＧｅエピタキシャル層であってもよい。
【００１０】
金属層（第二層）１の構成材料としては、チタン（Ｔｉ）とされている。金属層の形成は通常この種の金属膜の形成に適用される方法を用いることができ、具体的には、ＣＶＤ（Ｃｈｅｍｉｃａｌ  Ｖａｐｏｒ  Ｄｅｐｏｓｉｔｉｏｎ）による成膜が挙げられる。このときの金属層の厚さは特に限定されないが、５ｎｍ以上５０ｎｍ以下の膜の例が挙げられる。本発明においては、金属層がＴｉ層である場合、エッチング液の除去性能が十分に発揮されるため好ましい。
金属層は、上記に挙げた金属原子以外に、その他の元素を含んでいてもよい。例えば、不可避的に混入する酸素や窒素は存在していてもよい。不可避不純物の量は例えば、１ｐｐｔ〜１０ｐｐｍ（質量基準）程度に抑えられていることが好ましい。
また半導体基板には、上記材料以外に、エッチングされることを望まない材料が存在することがある。本発明の好ましい実施形態に係るエッチング液においては、さらにそのような材料の腐食などを抑えることができ好ましい。
【００１１】
上記の工程（ａ）においてシリコンもしくはゲルマニウム含有層２の上側に金属層１が形成された後、アニール（焼結）が行われ、その界面に金属−Ｓｉ反応膜（第三層：シリサイド層）３が形成される（工程（ｂ））。アニールは通常この種の素子の製造に適用される条件によればよいが、例えば、２００〜１０００℃で処理することが挙げられる。このときのシリサイド層３の厚さは特に限定されないが、５０ｎｍ以下の層とされている例が挙げられ、さらに１０ｎｍ以下の層とされている例が挙げられる。下限値は特にないが、１ｎｍ以上であることが実際的である。このシリサイド層は低抵抗膜として適用され、その下部に位置するソース電極、ドレイン電極と、その上部に配置される配線とを電気的に接続する導電部として機能する。したがって、シリサイド層に欠損や腐食が生じるとこの導通が阻害され、素子誤作動等の品質低下につながることがある。特に、昨今、基板内部の集積回路構造は微細化されてきており、微小な損傷であっても素子の性能にとって大きな影響を与えうる。そのため、そのような欠損や腐食は可及的に防止されることが望ましい。
【００１２】
本明細書において、広義には、シリサイド層は、第一層のシリコンもしくはゲルマニウム含有層に含まれる概念である。したがって、第一層に対して第二層を選択的に除去するというときには、シリサイド化されていないシリコンもしくはゲルマニウム含有層に対して第二層（金属層）を優先的に除去する態様のみならず、シリサイド層に対して第二層（金属層）を優先的に除去する態様を含む意味である。狭義に、第一層のシリコンもしくはゲルマニウム含有層（シリサイド層を除く）と第三層のシリサイド層とを区別して言うときには、それぞれ第一層および第三層と言う。なお、上記シリコンの層は、単結晶シリコン、多結晶シリコン、アモルファスシリコンのいずれであってもよい。また、単にシリサイド層というときには、各金属をアニールして形成された複合金属層を含む意味である。したがって、チタンシリサイドと言うときには、チタンとシリコンのシリサイドのみならず、チタンとシリコンとゲルマニウムからなるシリサイドや、チタンとゲルマニウムからなるシリサイドを含む意味である。本発明においては、その効果が顕著になる観点から、チタンおよびシリコンからなるシリサイド層（ＴｉＳｉ）、あるいは、チタン、シリコン、およびゲルマニウムからなるシリサイド層（ＴｉＳｉＧｅ）の保護に適用することが好ましく、チタンおよびシリコンからなるシリサイド層（ＴｉＳｉ）の保護に適用することがより好ましい。
【００１３】
次いで、残存した金属層１のエッチングが行われる（工程（ｂ）−＞工程（ｃ））。本実施形態においては、このときエッチング液が適用され、金属層１の上側からエッチング液を付与し接触させることで、金属層１を除去する。エッチング液の付与の形態については後述する。
シリコンもしくはゲルマニウム含有層２は、ＳｉもしくはＳｉＧｅエピタキシャル層からなり、化学的気相成長（ＣＶＤ）法により、特定の結晶性を有するシリコン基板上に結晶成長させて形成するとことができる。あるいは、電子線エピタキシ（ＭＢＥ）法等により、所望の結晶性で形成したエピタキシャル層としてもよい。
シリコンもしくはゲルマニウム含有層をＰ型の層とするには、濃度が１×１０１４ｃｍ−３〜１×１０２１ｃｍ−３程度のボロン（Ｂ）がドープされることが好ましい。Ｎ型の層とするには、リン（Ｐ）やヒ素（Ａｓ）が１×１０１４ｃｍ−３〜１×１０２１ｃｍ−３の濃度でドープされることが好ましい。
【００１４】
第一層がＳｉＧｅエピタキシャル層であるとき、そのＧｅ濃度は、２０質量％以上であることが好ましく、４０質量％以上であることがより好ましい。上限としては、１００質量％以下が好ましく、９０質量％以下がより好ましい。なお、ゲルマニウム１００質量％の場合、そのアニールにより第二層の合金を伴って形成される層は、ゲルマニウムと第二層の特定金属元素を含み、シリコンを含まないが、上述のとおり、本明細書では便宜上これを含めてゲルマニウム「シリサイド」層と称する。
本明細書において、ゲルマニウムの濃度は以下の測定方法で測定した値とする。ゲルマニウム（Ｇｅ）を含む層の基板をエッチングＥＳＣＡ（アルバックファイ製  Ｑｕａｎｔｅｒａ）にて０〜３０ｎｍまでの深さ方向を分析し、３〜１５ｎｍ分析結果におけるＧｅ濃度の平均値をＧｅ濃度（質量％）とする。
【００１５】
サリサイド工程を経て、シリサイド層が、上記シリコンもしくはゲルマニウム含有層（第一層）と金属層（第二層）との間に、シリコン（Ｓｉ）もしくはゲルマニウム（Ｇｅ）および第二層の成分（上記特定金属種）を含有する層として形成される。このシリサイド層は広義には上記第一層に含まれるが、狭義にこれと区別して呼ぶとき「第三層」と言う。その組成は、ＳｉｘＧｅｙＭｚ（Ｍ：金属元素）の式でいうと、ｘ＋ｙ＋ｚ＝１として、０．２≦ｘ＋ｙ≦０．８であることが好ましく、０．３≦ｘ＋ｙ≦０．７であることがより好ましい。ｚについては、０．２≦ｚ≦０．８であることが好ましく、０．３≦ｚ≦０．７であることがより好ましい。ｘとｙとの比率の好ましい範囲は、ｙ＝０（Ｇｅを含まない）ことが好ましいが、Ｇｅを含む場合には、上記で規定したとおりである。ただし、第三層にはその他の元素が含まれていてもよい。そのことは、上記金属層（第二層）で述べたことと同様である。
【００１６】
（ＭＯＳトランジスタの加工）
図２は、ＭＯＳトランジスタの製造例を示す工程図である。（Ａ）はＭＯＳトランジスタ構造の形成工程、（Ｂ）は金属膜のスパッタ工程、（Ｃ）は１回目のアニール工程、（Ｄ）は金属膜の選択除去工程、（Ｅ）は２回目のアニール工程である。
図に示すように、シリコン基板２１の表面に形成されたゲート絶縁膜２２を介してゲート電極２３が形成されている。シリコン基板２１のゲート電極２３の両側にエクステンション領域が別途形成されていてもよい。ゲート電極２３の上側に、Ｔｉ層との接触を防ぐ保護層（図示せず）が形成されていてもよい。さらに、シリコン酸化膜又はシリコン窒化膜からなるサイドウォール２５が形成され、イオン注入によりソース領域２６及びドレイン領域２７が形成されている。
次いで、図に示すように、Ｔｉ膜２８が形成され、急速アニール処理が施される。これによって、Ｔｉ膜２８中の元素をシリコン基板中に拡散させてシリサイド化（本明細書では、ゲルマニウム１００質量％のときも含めて、便宜上、アニールによる合金化をシリサイド化と称する）させる。この結果、ソース電極２６及びドレイン電極２７の上部がシリサイド化されて、ＴｉＳｉ（Ｇｅ）ソース電極部２６Ａ及びＴｉＳｉ（Ｇｅ）ドレイン電極部２７Ａが形成される。このとき、必要により、図２（Ｅ）に示したように２回目のアニールをすることにより電極部材を所望の状態（アニールされたシリサイドソース電極２６Ｂ，アニールされたシリサイドドレイン電極２７Ｂ）に変化させることができる。上記１回目と２回目のアニール温度は特に限定されないが、例えば、４００〜１１００℃で行うことができる。
【００１７】
シリサイド化に寄与せずに残ったＴｉ膜２８は、本発明のエッチング液を用いることによって除去することができる（図２（Ｃ）（Ｄ））。このとき、図示したものは大幅に模式化して示しており、シリサイド化された層（２６Ａ，２７Ａ）の上部に堆積して残るＴｉ膜があってもなくてもよい。半導体基板ないしその製品の構造も簡略化して図示しており、必要に応じて、必要な部材があるものとして解釈すればよい。
【００１８】
構成材料の好ましい例を挙げると下記のような形態を例示できる。
２１  シリコン基板：    Ｓｉ，ＳｉＧｅ，Ｇｅ
２２  ゲート絶縁膜：    ＨｆＯ２（Ｈｉｇｈ−ｋ）
２３  ゲート電極：      Ａｌ，Ｗ
２５  サイドウォール：  ＳｉＯＣＮ，ＳｉＮ，ＳｉＯ２（ｌｏｗ−ｋ）
２６  ソース電極：      Ｓｉ，ＳｉＧｅ，Ｇｅ
２７  ドレイン電極：    Ｓｉ，ＳｉＧｅ，Ｇｅ
２８  金属層：    Ｔｉ
図示せず  キャップ：    ＴｉＮ
本発明のエッチング液が適用される半導体基板の例を上述したが、この具体例に限らず、他の半導体基板にも適用できる。例えば、ソース及び／又はドレイン領域上にシリサイドパターンを有する高誘電膜／金属ゲートＦｉｎＦＥＴを含む半導体基板が挙げられる。
【００１９】
ここで、シリサイド層（第三層）ないしシリコン等の層（第一層）を残して、その上層の金属層（第二層）のみを除去する困難性に触れておくと、シリサイド層は除去すべき金属を含んで構成されている点が挙げられる。すなわち、金属層の除去性を高めるためにその溶解性の高い溶液成分を採用すれば、その金属を含むシリサイド層も溶けやすい方向となってしまう。また、シリサイドを形成する金属（Ｔｉ、Ｐｔ、Ｎｉなど）の溶解性の高い成分を適用すると、通常シリコン（Ｓｉ）やゲルマニウム（Ｇｅ）に対しても溶解性を示す方向となる。そのため、金属層の溶解性を高めつつ、一方でそのシリサイド層等の損傷を抑制することは、相反する方向となる。本発明の好ましい実施形態によれば、このような両立しがたい特性を実現し、半導体基板製品として残したいシリサイド層等を保護して、その上側等にある金属層を効果的に除去することができる。
【００２０】
［エッチング液］
次に、本発明のエッチング液の好ましい実施形態について説明する。本実施形態のエッチング液はフッ素イオンと置換ヒドロキノン化合物とを含有する。ここで置換ヒドロキノン化合物とはヒドロキノン化合物のうち無置換のものを除く意味である。エッチング液には、さらに、必要に応じて、有機溶媒や水を含有させてもよい。なかでも好ましくは、上記エッチング液が、実質的に、フッ素イオンとその対イオンと置換ヒドロキノン化合物と水と有機溶媒とのみからなることが好ましい。ここで、「実質的に」としたのは、本発明の効果を奏する範囲で、不可避不純物や微量添加成分を含んでも良いことを意味する。以下、各成分について説明する。
【００２１】
（フッ素イオン）
本発明のエッチング液においては、フッ素イオンを含有させる。フッ素イオンは、エッチング液において、第二層の金属（Ｔｉ等）の配位子（錯化剤）となり溶解を促進する役割を果たしていると解される。
フッ素イオンの濃度は、エッチング液中、０．１質量％以上であることが好ましく、０．５質量％以上がより好ましく、１質量％以上含有させることが特に好ましい。上限としては、２０質量％以下が好ましく、１０質量％以下がより好ましく、５質量％以下がさらに好ましく、２質量％以下が特に好ましい。フッ素イオンを上記の濃度で適用することにより、良好な金属層のエッチングを実現しつつ、シリコンまたはゲルマニウムの層、あるいはそのシリサイド層の効果的な保護を実現することができるため好ましい。
なお、配合量の確認においては、製造時のフッ素化合物（塩）の量を定量することによって、フッ素イオンの量を特定してもよい。含フッ素化合物は、１種のみを用いてもよいし、２種以上を併用して用いてもよい。フッ素イオンの供給源としては、下記のリストのものが挙げられる。本発明においては、なかでもフッ化水素酸（ＨＦ）が好ましい。
【００２２】
【表Ａ】
0006369989.tif 000003
【００２３】
（置換ヒドロキノン化合物）
本発明のエッチング液には、置換ヒドロキノン化合物（好ましくはアルキル置換ヒドロキノン）を含有させる。上記置換ヒドロキノン化合物は、置換基をもつヒドロキノン骨格をもつ化合物を広く包含する。本発明のエッチング液において、置換ヒドロキノン化合物は上記フッ素イオンと協働して適正な金属の除去性とシリコンないしゲルマニウムの含有層（好ましくはそのシリサイド層）の保護性を達成できたと解される。推定を含めて言うと、フッ素イオンを含む系中でのＴｉとＳｉ等との親水性の違いが作用し（後者が疎水的）、疎水性の高い化合物の中でも特定のヒドロキノン骨格を有する化合物がそのシリサイド層等の吸着性（保護性）に優れたものと解される。その結果、置換ヒドロキノン化合物は上記シリサイド層等に対して特有の吸着層を形成し、フッ素イオンからの過度な損傷（溶解）を抑制する作用を示すことが考えられる。一方で、フッ素イオンに期待される作用（金属の溶解作用等）は阻害せず、その結果、高い金属層の除去性とシリサイド層等に対する良好な保護性とを同時に発揮しているものと解される。
【００２４】
上記置換ヒドロキノン化合物は下記式（Ｈ１）で表されることが好ましい。
【化２】
0006369989.tif 000004
【００２５】
ＲＨ１は置換基を表す。置換基としては、アルキル基（炭素数１〜１２が好ましく、２〜６がより好ましく、２〜４が特に好ましい）、アルケニル基（炭素数２〜１２が好ましく、２〜６がより好ましい）、アリール基（炭素数６〜２２が好ましく、６〜１４がより好ましく、６〜１０が特に好ましい）、アラルキル基（炭素数６〜２２が好ましく、６〜１４がより好ましく、６〜１０が特に好ましい）、ヒドロキシル基含有基、カルボキシル基含有基、チオール基（スルファニル基）含有基、アミノ基含有基（アミノ基の炭素数は０〜６が好ましく、０〜３がより好ましい）が好ましい。ヒドロキシル基含有基、カルボキシル基含有基、チオール基含有基、アミノ基含有基の連結基は、これがない形態（単結合）が好ましい。連結基を含むとき、その連結基はアルキレン基（炭素数１〜１２が好ましく、１〜６がより好ましく、１〜３が特に好ましい）、アルケニレン基（炭素数２〜１２が好ましく、２〜６がより好ましい）、Ｏ、ＣＯ、ＮＲＮ、Ｓ、またはその組合せに係る基であることが好ましい。連結基を構成する原子の数は水素原子を除いて、１〜１２が好ましく、１〜６がより好ましく、１〜３が特に好ましい。連結基の連結原子数は１０以下であることが好ましく、８以下であることがより好ましく、３以下であることが特に好ましい。下限としては、１以上である。上記連結原子数とは所定の構造部間を結ぶ経路に位置し連結に関与する最少の原子数を言う。たとえば、−ＣＨ２−Ｃ（＝Ｏ）−Ｏ−の場合、連結基を構成する原子の数は６となるが、連結原子数は３となる。
【００２６】
なかでも、ＲＨ１は炭化水素基であることが好ましく、それぞれ上記各炭素数の、アルキル基、アルケニル基、アリール基、アラルキル基であることが好ましく、アルキル基であることがより好ましい。上記置換ヒドロキノン化合物において、置換基ＲＨ１として炭化水素基を選択することで、本化合物に疎水性が付与される。これにより、所望のエッチング選択性が得られるため特に好ましい。
【００２７】
ｍ１は１〜４の整数を表し、１〜３の整数が好ましく、１または２が好ましい。
ｍ１が２以上のとき複数のＲＨ１は環を形成してもよい。ここで形成される環としては３員環から７員環が挙げられ、５員環または６員環が好ましい。環構造の例としては、芳香族環であっても、脂肪族環であってもよい。また、炭化水素環であっても、ヘテロ環であってもよい。なかでも、本発明においては、脂肪族環であることが好ましく、炭化水素の脂肪族環がより好ましい。具体的には、ヒドロキノン骨格のＣ＝Ｃ結合を二重結合とみてシクロヘキセン環、シクロペンテン環、シクロブテン環などが挙げられる。
【００２８】
上記置換ヒドロキノン化合物の具体例としては、２，５−ジ−ｔｅｒｔ−ブチルヒドロキノン、２−ｔｅｒｔ−ブチルヒドロキノン、２，５−ジメチルヒドロキノン、２−メチルヒドロキノン等が挙げられる。
【００２９】
置換ヒドロキノン化合物のＣｌｏｇＰ値は１以上であることが好ましく、２以上であることがより好ましく、３．５以上であることが特に好ましい。上限は特にないが、１０以下であることが実際的である。ＣｌｏｇＰ値とは、１−オクタノールと水への分配係数Ｐの常用対数ｌｏｇＰを計算によって求めた値である。ＣｌｏｇＰ値の計算に用いる方法やソフトウェアについては公知の物を用いることができるが、特に断らない限り、本発明ではＣａｍｂｒｉｄｇｅ  ｓｏｆｔ社の  ＣｈｅｍＢｉｏＤｒａｗ  Ｕｌｔｒａ  １２．０に組み込まれたＣｌｏｇＰプログラムを用いることとする。置換ヒドロキノン化合物のＣｌｏｇＰ値を上記の範囲とすることにより、本化合物を疎水的にし、良好なエッチングの選択性を得ることができるため好ましい。
【００３０】
本発明において、置換ヒドロキノン化合物の濃度は、エッチング液中、１０質量％以下であることが好ましく、７質量％以下であることがより好ましく、５質量％以下であることがさらに好ましく、３質量％以下であることが特に好ましい。下限としては、０．０１質量％以上が好ましく、０．０５質量％以上がより好ましく、０．１質量％以上がさらに好ましく、０．５質量％以上が特に好ましい。
上記置換ヒドロキノン化合物は、１種のみを用いてもよいし、２種以上を併用してもよい。２種以上を併用する場合、その併用割合は特に限定されないが、合計使用量は、２種以上の総和として上記濃度範囲とすることが好ましい。
【００３１】
（有機溶媒）
本発明に係るエッチング液には有機溶媒を含有させてもよい。有機溶媒はなかでもプロトン性極性有機溶媒が好ましい（ただし、プロトン性極性有機溶媒を用いる際に、非プロトン性極性有機溶媒と組み合わせて用いることを妨げるものではない）。プロトン性極性有機溶媒としては、アルコール化合物溶媒が挙げられる。なかでも炭素数１〜３６が好ましく、２〜２４がより好ましく、４〜１８がさらに好ましく、４〜１２が特に好ましい。有機溶媒はアルコール化合物またはエーテル化合物が好ましく、なかでもアルコール化合物がより好ましい。具体例としては下記のものが挙げられる。
・アルコール化合物
メタノール、エタノール、１−プロパノール、２−プロパノール、２−ブタノール、エチレングリコール、プロピレングリコール、グリセリン、１，６−ヘキサンジオール、シクロヘキサンジオール、ソルビトール、キシリトール、ポリエチレングリコール（ジエチレングリコール、トリエチレングリコール等）、ポリプロピレングリコール（ジプロピレングリコール、トリプロピレングリコール等）、２−メチル−２，４−ペンタンジオール、１，３−ブタンジオール、１，４−ブタンジオールなどが挙げられる。あるいは、アルキレングリコールモノアルキルエーテルとして、エチレングリコールモノメチルエーテル、エチレングリコールモノエチルエーテル、エチレングリコールモノブチルエーテル、プロピレングリコールモノメチルエーテル、ジエチレングリコールモノメチルエーテル、トリエチレングリコールモノメチルエーテル、テトラエチレングリコールモノメチルエーテル、ジプロピレングリコールモノメチルエーテル、トリプロピレングリコールモノメチルエーテル、ジエチレングリコールモノブチルエーテル、ジプロピレングリコールモノブチルエーテル等が挙げられる。
【００３２】
有機溶媒は中でも下記式（Ｏ−１）で表される化合物であることが好ましい。
ＲＯ１−（−Ｏ−ＲＯ２−）ｎ−ＯＲＯ３        ・・・  （Ｏ−１）
・ＲＯ１
ＲＯ１およびＲＯ３はそれぞれ独立に、水素原子、炭素数１〜１２（好ましくは１〜６、より好ましくは１〜３）のアルキル基、炭素数６〜１４（好ましくは６〜１０）のアリール基、または炭素数７〜１５（好ましくは７〜１１）のアラルキル基である。なかでも、ＲＯ３は水素原子であることが好ましい。
・ＲＯ２
ＲＯ２は炭素数１以上１２以下のアルキレン基である。複数のＲＯ２が存在するときそのそれぞれは異なっていてもよい。ＲＯ２は炭素数２〜１０が好ましく、２〜６がより好ましく、２〜４が特に好ましい。ＲＯ２は直鎖状でも分岐状でもよく、環構造をとっていてもよい。
・ｎ
ｎは０以上１２以下の整数であり、０以上６以下が好ましい。ｎが２以上のとき複数のＲＯ２は互いに異なっていてもよい。なお、ｎ＝０のときに、ＲＯ１およびＲＯ３がともに水素原子であることはない。
ＲＯ１〜ＲＯ３は互いに連結して環を形成してもよい。ここで形成される環としては３員環から７員環が挙げられ、５員環または６員環が好ましい。例えば、ＲＯ１とＲＯ２が連結してテトラヒドロフランまたはテトラヒドロピラン構造を形成し、そこに−ＯＲＯ３が置換した化合物などが挙げられる。
【００３３】
有機溶媒の濃度は、エッチング液中、９９質量％以下であることが好ましく、９８質量％以下であることがより好ましく、９７質量％以下であることがさらに好ましく、９６質量％以下であることが特に好ましい。下限としては、５０質量％以上が好ましく、６０質量％以上がより好ましく、７０質量％以上がさらに好ましく、８０質量％以上がさらに好ましく、９０質量％以上が特に好ましい。有機溶媒を上記の範囲とすることで、水の濃度を低減することができる。一方で、上記のフッ素イオンや置換ヒドロキノン化合物の作用は適度に促進し金属層（第二層）の良好なエッチング性と第一層ないし第三層の保護性とを両立して実現することができるため好ましい。
なお、本発明において、上記有機溶媒は、１種のみを用いてもよいし、２種以上を併用してもよい。２種以上を併用する場合、その併用割合は特に限定されないが、合計使用量は、２種以上の総和として上記濃度範囲とすることが好ましい。
【００３４】
本明細書において、化合物ないし置換基・連結基等がアルキル基・アルキレン基、アルケニル基・アルケニレン基、アルキニル基・アルキニレン基等を含むとき、これらは環状でも鎖状でもよく、また直鎖でも分岐していてもよく、任意の基で置換されていても無置換でもよい。このとき、アルキル基・アルキレン基、アルケニル基・アルケニレン基、アルキニル基・アルキニレン基はヘテロ原子を含む基（例えば、Ｏ、Ｓ、ＣＯ、ＮＲＮ等）を介在していてもよく、これを伴って環構造を形成していてもよい。またアリール基、ヘテロ環基等を含むとき、それらは単環でも縮環でもよく、同様に置換されていても無置換でもよい。
上記ＲＮは水素原子または置換基である。置換基としては、アルキル基（炭素数１〜２４が好ましく、１〜１２がより好ましく、１〜６がさらに好ましく、１〜３が特に好ましい）、アルケニル基（炭素数２〜２４が好ましく、２〜１２がより好ましく、２〜６がさらに好ましく、２〜３が特に好ましい）、アルキニル基（炭素数２〜２４が好ましく、２〜１２がより好ましく、２〜６がさらに好ましく、２〜３が特に好ましい）、炭素数６〜１０のアリール基、炭素数７〜１１のアラルキル基が好ましい。
本明細書において、化合物の置換基や連結基の選択肢を始め、温度、厚さといった各技術事項は、そのリストがそれぞれ独立に記載されていても、相互に組み合わせることができる。
本明細書において、化合物または酸などと末尾に付して化合物を特定するときには、本発明の効果を奏する範囲で、該当する化合物以外に、そのイオン、塩を含む意味である。また、同様に、その誘導体を含む意味である。
【００３５】
（水）
本発明のエッチング液には水（水媒体）を含有させることが好ましい。水（水媒体）としては、本発明の効果を損ねない範囲で溶解成分を含む水性媒体であってもよく、あるいは不可避的な微量混合成分を含んでいてもよい。なかでも、蒸留水やイオン交換水、あるいは超純水といった浄化処理を施された水が好ましく、半導体製造に使用される超純水を用いることが特に好ましい。水の濃度は特に限定されないが、エッチング液中、０．０１質量％以上であることが好ましく、０．１質量％以上であることが好ましく、１質量％以上であることが特に好ましい。上限としては、５０質量％以下であることが好ましく、３５質量％以下であることがより好ましく、１５質量％以下であることがさらに好ましく、１０質量％以下であることがさらに好ましく、５質量％以下であることが特に好ましい。
本発明においては、エッチング液の水の濃度を所定の範囲に規定することが好ましい。水がない状態では、金属層のエッチング作用を十分には示さないことがある。この点で適用されることが好ましいが、この量を適量に抑えることで、シリコンまたはゲルマニウムの層、さらにそのシリサイド層やその他の保護すべき金属層の損傷を抑えることができるため好ましい。
【００３６】
（界面活性剤）
本発明のエッチング液には、界面活性剤を含有させてもよい。界面活性剤は、特に限定されないが、アニオン性界面活性剤、カチオン性界面活性剤、ノニオン性界面活性剤、高分子化合物からなる界面活性剤、フッ素系界面活性剤、ポリオキシアルキレン系界面活性剤等を適宜適用することができる。
界面活性剤の濃度は、エッチング液の全量に対して、２０質量％以下で含有させることが好ましく、１０質量％以下がより好ましく、１質量％以下の範囲内で含有させることがさらに好ましい。下限値としては、０．００１質量以上％含有させることが好ましく、０．００５質量％以上で含有させることがより好ましい。界面活性剤は、１種を単独で用いても、２種以上を組み合わせて用いてもよい。
【００３７】
（ｐＨ調整剤）
本発明のエッチング液においては、ｐＨ調整剤を用いてもよい。ｐＨ調整剤としては、ｐＨを上げるためにテトラメチルアンモニウム、コリン等の第四級アンモニウム塩、水酸化カリウム等の水酸化アルカリ又はアルカリ土類塩、２−アミノエタノール、グアニジン等のアミノ化合物を用いることができる。ｐＨを下げるためには、炭酸、塩酸、硝酸、硫酸、リン酸などの無機酸、又はギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸、乳酸等が挙げられる。
ｐＨ調整剤の使用量は特に限定されず、ｐＨを上記の範囲に調整するために必要な量で用いればよい。ｐＨ調整剤は、１種を単独で用いても、２種以上を組み合わせて用いてもよい。
【００３８】
（腐食電位）
本発明のエッチング液は、その腐食電位が調節されていることが好ましい。具体的には、後記実施例で提示した測定方法により定義される腐食電位において、−０．２５以上であることが好ましく、−０．２以上がより好ましく、−０．１以上がさらに好ましく、０以上がさらに好ましく、０．１以上が特に好ましい。上限としては０．５以下が実際的である。
【００３９】
（キット）
本発明におけるエッチング液は、その原料を複数に分割したキットとしてもよい。例えば、第１液として上記フッ素イオンを水媒体に含有する液組成物を準備し、第２液として上記置換ヒドロキノン化合物を水媒体に含有する液組成物を準備する態様が挙げられる。その使用例としては、両液を混合してエッチング液を調液し、その後適時に前記エッチング処理に適用する態様が好ましい。有機溶媒等はどちらに含有させてもよい。このようにすることで、置換ヒドロキノン化合物の分解による液性能の劣化を招かずにすみ、所望のエッチング作用を効果的に発揮させることができる。第１液におけるフッ素イオンの濃度や、第２液における置換ヒドロキノン化合物の濃度は先に述べた１液の配合量を元に、混合後の濃度として適宜設定することができる。
【００４０】
（濃縮液）
本発明のエッチング液は、濃縮液として準備してもよい。この場合、使用時に水で希釈期して使用することができる。
【００４１】
（容器）
本発明のエッチング液は、（キットであるか否かに関わらず）腐食性等が問題とならない限り、任意の容器に充填して保管、運搬、そして使用することができる。また、半導体用途向けに、容器のクリーン度が高く、不純物の溶出が少ないものが好ましい。使用可能な容器としては、アイセロ化学（株）製の「クリーンボトル」シリーズ、コダマ樹脂工業（株）製の「ピュアボトル」などが挙げられるが、これらに限定されるものではない。
【００４２】
（不純物・パーティクル）
本発明のエッチング液は、その使用用途に鑑み、液中の不純物、例えば金属分などは少ないことが好ましい。特に、液中のＮａ、Ｋ、Ｃａイオン濃度がそれぞれ１ｐｐｔ〜１ｐｐｍ（質量基準）の範囲、あるいはそれ以下にあることが好ましい。このようなイオン濃度を達成するために、本願のエッチング液の構成成分（原材料）の準備の際に、金属分の少ない原材料を選択することが好ましく、特に、前述の有機溶媒について、Ｎａ、Ｋ、Ｃａイオン濃度がそれぞれ１ｐｐｔ〜１ｐｐｍ（質量基準）である有機溶剤を用いることが推奨される。後述の実施例の有機溶剤は、このＮａ、Ｋ、Ｃａイオン濃度の範囲内のものである。
また、エッチング液において、平均粒径０．５μｍ以上の粗大粒子（パーティクル）数が１００個／ｃｍ３以下の範囲にあることが好ましく、５０個／ｃｍ３以下の範囲にあることが好ましい。
【００４３】
［エッチング条件］
エッチング液の適用例としては、エッチング液を調液し、その後適時に上記エッチング処理に適用する態様が好ましい。このようにすることで、各成分の分解による液性能の劣化を招かずにすみ、所望のエッチング作用を効果的に発揮させることができる。ここで、混合後「適時」とは、混合ののち所望の作用を失うまでの時期を指し、具体的には６０分以内であることが好ましく、３０分以内であることがより好ましく、１０分以内であることがさらに好ましく、１分以内であることが特に好ましい。下限は特にないが、１秒以上であることが実際的である。
【００４４】
図３を用いて説明すると、調製されたエッチング液が吐出口１３から噴射され、処理容器（処理槽）１１内の半導体基板Ｓの上面に適用される。同図に示した実施形態では、Ａから薬液が供給され、分岐点１４および流路ｆｃを介して吐出口１３に移行するようにされている。流路ｆｄは薬液を再利用するための返戻経路を示している。半導体基板Ｓは回転テーブル１２上にあり、回転駆動部Ｍによって回転テーブルとともに回転されることが好ましい。なお、分岐点１４は、切り替え弁とする例が挙げられ、薬液の供給と返戻とを切り替えて処理を行うことができる。あるいは、これを同時に行うようにする流通方向を調節できる弁を適用してもよい。
【００４５】
なお、本発明のエッチング液は、その使用用途に鑑み、液中の不純物、例えば金属分などは少ないことが好ましい。特に、液中のＮａ、Ｋ、Ｃａイオン濃度が１ｐｐｔ〜１ｐｐｍ（質量基準）の範囲にあることが好ましい。また、エッチング液において、平均粒径０．５μｍ以上の粗大粒子数が１００個／ｃｍ３以下の範囲にあることが好ましく、５０個／ｃｍ３以下の範囲にあることが好ましい。
【００４６】
本発明においては、枚葉式装置を用いることが好ましい。具体的に枚葉式装置は、処理槽を有し、その処理槽で上記半導体基板を搬送もしくは回転させ、その処理槽内に上記エッチング液を付与（吐出、噴射、流下、滴下等）して、半導体基板に上記エッチング液を接触させるものであることが好ましい。
枚葉式装置のメリットとしては、（ｉ）常に新鮮なエッチング液が供給されるので、再現性がよい、（ｉｉ）面内均一性が高いといったことが挙げられる。ラインの温度調節を行うときの管理温度は、後記処理温度と同じ範囲とすることが好ましい。
枚葉式装置はその処理槽にノズルを具備することが好ましく、このノズルを半導体基板の面方向にスイングさせてエッチング液を半導体基板に吐出する方法が好ましい。このようにすることにより、液の劣化が防止でき好ましい。また、キットにして２液以上に分けることでガス等を発生させにくくすることができ好ましい。
【００４７】
エッチングを行う処理温度は、１０℃以上であることが好ましく、２０℃以上であることがより好ましい。上限としては、８０℃以下であることが好ましく、７０℃以下であることがより好ましく、６０℃以下であることがさらに好ましく、５０℃以下であることがさらに好ましく、４０℃以下であることが特に好ましい。上記下限値以上とすることにより、第二層に対する十分なエッチング速度を確保することができ好ましい。上記上限値以下とすることにより、エッチング処理速度の経時安定性を維持することができ好ましい。また、室温付近で処理できることで、エネルギー消費の削減にもつながる。
なお、エッチングの処理温度とは後記実施例で示す温度測定方法において基板に適用する温度を基礎とするが、保存温度あるいはバッチ処理で管理する場合にはそのタンク内の温度、循環系で管理する場合には循環流路内の温度で設定してもよい。
【００４８】
エッチング液の供給速度は特に限定されないが、０．０５〜５Ｌ／ｍｉｎとすることが好ましく、０．１〜３Ｌ／ｍｉｎとすることがより好ましい。上記下限値以上とすることにより、エッチングの面内の均一性を一層良好に確保することができ好ましい。上記上限値以下とすることにより、連続処理時に安定した性能を確保でき好ましい。半導体基板を回転させるときには、その大きさ等にもよるが、上記と同様の観点から、５０〜１０００ｒｐｍで回転させることが好ましい。
【００４９】
本発明の好ましい実施形態に係る枚葉式のエッチングにおいては、半導体基板を所定の方向に搬送もしくは回転させ、その空間にエッチング液を噴射して上記半導体基板に上記エッチング液を接触させることが好ましい。エッチング液の供給速度や基板の回転速度についてはすでに述べたことと同様である。
本発明の好ましい実施形態に係る枚葉式の装置構成においては、図４に示すように、吐出口（ノズル）を移動させながら、エッチング液を付与することが好ましい。具体的に、本実施形態においては、半導体基板Ｓに対してエッチング液を適用する際に、基板がｒ方向に回転させられている。他方、半導体基板の中心部から端部に延びる移動軌跡線ｔに沿って、吐出口が移動するようにされている。このように本実施形態においては、基板の回転方向と吐出口の移動方向とが異なる方向に設定されており、これにより両者が互いに相対運動するようにされている。その結果、半導体基板の全面にまんべんなくエッチング液を付与することができ、エッチングの均一性が好適に確保される構成とされている。
吐出口（ノズル）の移動速度は特に限定されないが、０．１ｃｍ／ｓ以上であることが好ましく、１ｃｍ／ｓ以上であることがより好ましい。一方、その上限としては、３０ｃｍ／ｓ以下であることが好ましく、１５ｃｍ／ｓ以下であることがより好ましい。移動軌跡線は直線でも曲線（例えば円弧状）でもよい。いずれの場合にも移動速度は実際の軌跡線の距離とその移動に費やされた時間から算出することができる。基板１枚のエッチングに要する時間は１０〜３００秒の範囲であることが好ましい。
【００５０】
上記金属層は高いエッチングレートでエッチングされることが好ましい。第二層（金属層）のエッチングレート［Ｒ２］は、特に限定されないが、生産効率を考慮し、１０Å／ｍｉｎ以上であることが好ましく、５０Å／ｍｉｎ以上がより好ましく、１００Å／ｍｉｎ以上であることが特に好ましい。上限は特にないが、１０００Å／ｍｉｎ以下であることが実際的である。
【００５１】
金属層の露出幅は特に限定されないが、本発明の利点がより顕著になる観点から、２ｎｍ以上であることが好ましく、４ｎｍ以上であることがより好ましい。同様に効果の顕著性の観点から、上限値は１０００ｎｍ以下であることが実際的であり、１００ｎｍ以下であることが好ましく、２０ｎｍ以下であることがより好ましい。
【００５２】
第一層（シリコン層またはゲルマニウム層）あるいは第三層（シリサイド層）のエッチングレート［Ｒ１］は、特に限定されないが、過度に除去されないことが好ましく、１００Å／ｍｉｎ以下であることがさらに好ましく、６０Å／ｍｉｎ以下であることがさらに好ましく、４０Å／ｍｉｎ以下であることが特に好ましい。下限は特にないが、測定限界を考慮すると０．１Å／ｍｉｎ以上であることが実際的である。
【００５３】
第二層と第三層もしくは第一層との選択的エッチングにおいて、そのエッチングレート比（［Ｒ２］／［Ｒ１］）は、４以上であることが好ましく、４．５以上であることがより好ましく、５以上であることがさらに好ましく、５．５以上であることが特に好ましい。上限としては特に規定されず、高いほど好ましいが、１００以下であることが実際的であり、５０以下がより実際的であり、１５以下が特に実際的である。
【００５４】
さらに、本発明の好ましい実施形態に係るエッチング液では、Ａｌ、Ｗ等の金属電極層、ＨｆＯ、ＨｆＳｉＯ、ＷＯ、ＡｌＯｘ、ＳｉＯ２、ＳｉＯＣ、ＳｉＯＮ、ＳｉＯＣＮ、ＴｉＮ、ＳｉＮ、ＴｉＡｌＣ等の絶縁膜層（これらを総称して第四層ということがある）の損傷も好適に抑制できるため、これらを含む半導体基板に適用されることも好ましい。なお、本明細書において、金属化合物の組成をその元素の組合せにより表記した場合には、任意の組成のものを広く包含する意味である。例えば、ＳｉＯＣ（ＳｉＯＮ）とは、ＳｉとＯとＣ（Ｎ）とが共存することを意味し、その量の比率が１：１：１であることを意味するものではない。このことは、本明細書において共通し、別の金属化合物についても同様である。
【００５５】
基板１枚のエッチングに要する時間は１０秒以上であることが好ましく、５０秒以上であることがより好ましい。上限としては、３００秒以下であることが好ましく、２００秒以下であることがより好ましい。
【００５６】
［半導体基板製品の製造］
本実施形態においては、シリコンウエハ上に、上記シリコン層と金属層とを形成した半導体基板とする工程と、上記半導体基板をアニールする工程、半導体基板にエッチング液を付与し、エッチング液と金属層とを接触させて、上記金属層を選択的に除去する工程とを介して、所望の構造を有する半導体基板製品を製造することが好ましい。このとき、エッチングには上記特定のエッチング液を用いる。上記の工程の順序は制限されて解釈されるものではなく、それぞれの工程間にさらに別の工程を含んでいてもよい。
ウェハサイズは特に限定されないが、直径８インチ、直径１２インチ、または直径１４インチのものを好適に使用することができる（１インチ＝２５．４ｍｍ）。
なお、本明細書において「準備」というときには、特定の材料を合成ないし調合等して備えることのほか、購入等により所定の物を調達することを含む意味である。また、本明細書においては、半導体基板の各材料をエッチングするようエッチング液を用いることを「適用」と称するが、その実施態様は特に限定されない。例えば、エッチング液と基板とを接触させることを広く含み、具体的には、バッチ式のもので浸漬してエッチングしても、枚葉式のもので吐出によりエッチングしてもよい。
本明細書において、半導体基板とは、ウェハのみではなくそこに回路構造が施された基板構造体全体を含む意味で用いる。半導体基板部材とは、上記で定義される半導体基板を構成する部材を指し１つの材料からなっていても複数の材料からなっていてもよい。なお、加工済みの半導体基板を半導体基板製品として区別して呼ぶことがあり、必要によってはさらに区別して、これに加工を加えダイシングして取り出したチップ及びその加工製品を半導体素子という。すなわち、広義には半導体素子やこれを組み込んだ半導体製品は半導体基板製品に属するものである。
【実施例】
【００５７】
以下、実施例を挙げて本発明をより詳細に説明するが、本発明は、以下の実施例に限定されるものではない。なお、実施例中で処方や配合量として示した％および部は特に断らない限り質量基準である。
【００５８】
［実施例１・比較例１］
（試験基板の作製）
市販のシリコン基板（直径：１２インチ）上に、Ｓｉ膜をエピタキシャル成長させ、厚さ５００Å（５０ｎｍ）の膜厚で形成した。さらに、上記のＳｉエピタキシャル層の上にＴｉの層をＣＶＤ（ｃｈｅｍｉｃａｌ  ｖａｐｏｒ  ｄｅｐｏｓｉｔｉｏｎ）により形成した。これを、８００℃で１０秒アニールし、シリサイド層を形成して試験基板とした。アニール後のシリサイド層の厚さは１５ｎｍであり、金属層の厚さは５ｎｍであった。
同様にしてその他の膜もＣＶＤ等で作成したブランケットウエハを準備した。下表の試験においてはこれらの各試験ウェハを用いて各層のエッチング速度を測定した。
【００５９】
（エッチング試験）
上記のブランクウェハおよび試験用基板に対して、枚葉式装置（ＳＰＳ−Ｅｕｒｏｐｅ  Ｂ．Ｖ．社製、ＰＯＬＯＳ（商品名））にて下記の条件でエッチングを行い、評価試験を実施した。
・処理温度        ：２４℃  室温
・吐出量          ：１Ｌ／ｍｉｎ．
・ウェハ回転数    ：５００ｒｐｍ
・ノズル移動速度  ：７ｃｍ／Ｓ
なお、エッチング液の供給は１液で行った（図３のＡラインを使用）。各処理試験は調液後即座に行った。
【００６０】
（処理温度の測定方法）
株式会社堀場製作所製の放射温度計ＩＴ−５５０Ｆ（商品名）を上記枚葉式装置内のウェハ上３０ｃｍの高さに固定した。ウェハ中心から２ｃｍ外側のウェハ表面上に温度計を向け、薬液を流しながら温度を計測した。温度は、放射温度計からデジタル出力し、パソコンで連続的に記録した。このうち温度が安定した１０秒間の温度を平均した値をウェハ上の温度とした。
【００６１】
（エッチング速度［ＥＲ］）
エッチング速度（ＥＲ）については、エリプソメトリー（分光エリプソメーター、ジェー・エー・ウーラム・ジャパン株式会社  Ｖａｓｅを使用した）を用いてエッチング処理前後の膜厚を測定することにより算出した。５点の平均値を採用した（測定条件  測定範囲：１．２−２．５ｅＶ、測定角：７０，７５度）。各層のエッチング速度の測定結果を下表に示した。
【００６２】
【表１】
0006369989.tif 000005
【００６３】
＜表の注釈＞
ＤＧＭＢＥ：  ジエチレングリコールモノブチルエーテル
ＥＧＭＢＥ：  エチレングリコールモノブチルエーテル
ＥＧＭＥＥ：  エチレングリコールモノエチルエーテル
ＴｉＳｉ：チタンシリコンシリサイド
配合量：質量部
成分（Ａ）：フッ素イオン源
成分（Ｂ）：水
成分（Ｃ）：有機溶媒（プロトン性極性有機溶媒）
成分（Ｄ）：置換ヒドロキノン化合物等
【００６４】
＜腐食電位の測定方法＞
装置：Ｐｒｉｎｃｅｔｏｎ  Ａｐｐｌｉｅｄ  Ｒｅｓｅａｒｃｈ  社  ｍｏｄｅｌ  ２６３Ａ（商品名）
基板：５％ＨＦで３０ｓｅｃ処理し  表面の自然酸化膜を除去したＳｉ基板（Ｐ−ｔｙｐｅ，１〜３５Ω・ｃｍ）
Ｈ２Ｏ  ５質量％  ＋  溶剤  （ジエチレングリコールモノブチルエーテル）  ＋  ＮａＣｌＯ４  ０．１質量％  ＋  酸化剤  ０．０８ｍｏｌ／ｋｇの薬液で腐食電位を測定した。
具体的には、Ｈ２Ｏ  ５質量％と、溶剤（ジエチレングリコールモノブチルエーテル）残部と、ＮａＣｌＯ４  ０．１質量％  と、酸化剤  ０．０８ｍｏｌ／ｋｇとを混合した薬液で腐食電位を測定した。ここで、過塩素酸ナトリウムは溶剤系での測定における支持電解質として添加している。測定手順は下記のとおりとした。
１．作用電極（Ｗｏｒｋｉｎｇ  ｅｌｅｃｔｒｏｄｅ）として特定前処理を実施した基板（測定材料）をクリップする。
２．参照電極（Ｒｅｆｅｒｅｎｃｅ  ｅｌｅｃｔｒｏｄｅ）として飽和ＫＣｌ／ＡｇＣｌ溶液で充填したＡｇ／ＡｇＣｌ参照電極をクリップする。
３．カウンター電極（Ｃｏｕｎｔｅｒ  ｅｌｅｃｔｒｏｄｅ）として白金対極：プリンストンアプライドリサーチ社製ＴＣＥ−１をクリップする。
４．測定溶液をセルに入れる。
５．測定を開始する。
（１）ｌｉｎｅａｒ  ｓｗｅｅｐ  モードでＴａｆｅｌ  ｐｌｏｔを選択する。
（２）Ｏｐｅｎ  ｃｉｒｃｕｉｔ  ｐｏｔｅｎｔｉａｌ  ±  ０．５Ｖ  でｓｗｅｅｐするよう設定する。
６．Ｖ−Ｉグラフから、腐食電位を読み取る。
【００６５】
上記表の結果からわかるように、本発明のエッチング液によれば、Ｔｉのエッチングレートが高く、シリサイド層（ＴｉＳｉ）のエッチングレートを低く抑えることができることが分かる。また、半導体基板に適用されるその他の各金属化合物材料に対しても好適な保護性を実現しうることが確認できた。
【符号の説明】
【００６６】
１  金属層（第二層）
２  シリコン（ケイ素）もしくはゲルマニウム含有層（第一層）
３  シリサイド層（第三層）
１１  処理容器（処理槽）
１２  回転テーブル
１３  吐出口
１４  分岐点
Ｓ  基板
２１  シリコン基板
２２  ゲート絶縁膜
２３  ゲート電極
２５  サイドウォール
２６  ソース電極
２７  ドレイン電極
２８  Ｔｉ膜
【図１】
0006369989.tif 000007
【図２】
0006369989.tif 000008
【図３】
0006369989.tif 000009
【図４】
0006369989.tif 000010